ПОЛИМЕРНАЯ КОМПОЗИЦИЯ, ПОЛУЧЕННАЯ СПОСОБОМ НЕПРЕРЫВНОЙ ЭКСТРУЗИИ СУСПЕНЗИИ НАПОЛНИТЕЛЯ

1. Способ непрерывного получения полимерной композиции, включающий стадии:
(а) подготовки наполнителя;
(b) подготовки полимерного материала;
(c) получения полимерной композиции, содержащей наполнитель стадии (а) и полимерный материал стадии (b), с использованием экструдера;
отличающийся тем, что указанный способ включает введение указанного наполнителя в указанный полимерный материал, в котором указанный полимерный материал во время введения наполнителя находится, по меньшей мере, в частично расплавленном состоянии и в котором указанный наполнитель вводят в виде суспензии.
2. Способ по п. 1, отличающийся тем, что суспензия наполнителя имеет содержание твердых веществ в интервале от 10 до 90 мас. %, предпочтительно от 15 до 88,5 мас. % и более предпочтительно от 20 до 78 мас. % из расчета на общую массу указанной суспензии наполнителя.
3. Способ по любому из пп. 1 или 2, отличающийся тем, что содержание наполнителя в полимерной композиции находится в интервале от 0,5 до 90 мас. %, предпочтительно от 5 до 85 мас. %, более предпочтительно от 10 до 80 мас. % и наиболее предпочтительно от 20 до 75 мас. % из расчета на общую массу указанной полимерной композиции.
4. Способ по любому из пп. 1-3, отличающийся тем, что наполнитель, подготовленный на стадии (а), выбирают из группы, включающей содержащий карбонат кальция минерал, мел, известняк, мрамор, доломит, сульфат бария, тальк, каолин, глину, слюду, диоксид титана или их смеси, в котором наполнитель предпочтительно представляет собой содержащий карбонат кальция минерал.
5. Способ по любому из пп. 1-4, отличающийся тем, что наполнитель, подготовленный на стадии (а), представляет собой измельченный карбонат кальция (ИКК), осажденный карбонат кальция (ОКК), модифицированный карбонат кальция (МКК) или их смесь.
6. Способ по п. 5, отличающийся тем, что осажденный карбонат кальция (ОКК) измельчают перед введением в полимерный материал.
7. Способ по любому из пп. 1-6, отличающийся тем, что наполнитель, подготовленный на стадии (а), включает наполнитель с покрытием, наполнитель без покрытия или смесь обоих, в котором наполнитель предпочтительно содержит наполнитель без покрытия и более предпочтительно содержит содержащий карбонат кальция минеральный наполнитель без покрытия.
50
8. Способ по любому из пп. 1-7, отличающийся тем, что наполнитель, подготовленный на стадии (а), имеет средневесовой размер частиц d в интервале от 0,001 до 50 мкм, предпочтительно от 0,05 до 10 мкм, более предпочтительно от 0,07 до 5 мкм и наиболее предпочтительно от 0,1 до 2,5 мкм.
98
9. Способ по любому из пп. 1-8, отличающийся тем, что наполнитель, подготовленный на стадии (а), имеет верхнюю фракцию частиц d в интервале от 0,25 до 50 мкм, предпочтительно от 0,35 до 30 мкм и более предпочтительно от 0,4 до 15 мкм.
10. Способ по любому из пп. 1-9, отличающийся тем, что полимерный материал, подготовленный на стадии (b), содержит термопластичную смолу, в котором термопластичная смола предпочтительно содержит полиолефин.
11. Способ по п. 10, отличающийся тем, что полиолефин выбирают из группы гомо- и/или сополимеров полиэтилена, гомо- и/или сополимеров полипропилена, гомо- и/или сополимеров полибутилена или их смесей.
12. Способ по любому из пп. 1-11, отличающийся тем, что экструдер представляет собой двухшнековый экструдер, в котором шнеки предпочтительно являются вращающими в одну сторону или вращающимися в противоположные сторону шнеками, и более предпочтительно представляют собой вращающиеся в одну сторону шнеки.
13. Полимерная композиция, получаемая способом по любому из пп. 1-12.
14. Полимерная композиция по п. 13, отличающаяся тем, что полученная полимерная композиция имеет содержание воды, которое равно или меньше чем 2 мас. %, предпочтительно равно или меньше чем 1 мас. % и более предпочтительно равно или меньше чем 0,5 мас. % из расчета на общую массу указанной полимерной композиции.
15. Полимерное изделие, содержащее полимерную композицию по любому из п. 13 или 14.
16. Применение полимерной композиции по любому из п. 13 или 14 при производстве полимерных изделий, в которых полимерные изделия предпочтительно выбирают из одной или нескольких гибких упаковок для промышленных и потребительских вариантов применения, включая рулонные материалы, пакеты, мешки, этикетки, оберточные материалы, крышки, термоусадочные муфты и растягивающиеся пленки; жестких упаковочных материалов для промышленных и потребительских вариантов применения, включая пластиковые бутылки, стаканчики и контейнеры; строительных и конструкционных материалов, включая трубы и трубопроводы, облицовки и профили, изоляционные материалы, уплотнения и прокладки, геотекстиль; сельскохозяйственных и садоводческих материалов, включая материалы для теплиц, мульчирующие пленки, теплицы туннельного типа, материалы для силосования, материалы для прессования тюков, ящики и упаковочные корзины; вариантов применения при транспортировке и в автомобилях, включая детали интерьера, такие как, приборные и дверные панели, консоли, опоры и цоколи; детали экстерьера, такие как бампер, передняя панель, крылья, задние двери, а также варианты применения под капотом, включая воздуховоды, воздухозаборные коллекторы, радиаторы и шланги системы охлаждения; электрических и электронных вариантов применения, включая CD-плееры, DVD-системы, персональные компьютеры и телевизоры, ноутбуки, планшеты, смартфоны, кухонные плиты, холодильники и морозильники, стиральные машины, посудомоечные машины, инструменты и офисное оборудование; медицинских и санитарно-гигиенических вариантов применения, включая одноразовые шапочки, халаты, маски, хирургические костюмы и бахилы, простыни, обертывания и тампоны, губки, повязки и салфетки, постельное белье, медицинские халаты для контроля стерильности, медицинские халаты для проведения осмотра, лабораторные халаты, изолирующие медицинские халаты, диагностической медицинской техники и медицинского оборудования; предметов личной гигиены, включая абсорбирующие средства гигиены (АНР), детские подгузники, предметы женской гигиены и изделия для страдающих недержанием взрослых, салфетки, средства по уходу за кожей, полоски для депиляции; предметов домашнего обихода и предметов домашней обстановки, включая древесные композиты, декоративную фольгу, напольные покрытия, половой настил, кухонную утварь, приспособления для очистки, изделия для ухода за домашними животными, газоном и спортивной площадкой; игрушек, товаров для спорта и отдыха, включая кукольные домики, конструкторы, игрушечные автомобили, спортивно-оздоровительные приспособления, обувь, одежду и спортивную одежду, защитные средства (шлемы, наколенники), спортивный инвентарь и чемоданы.
17. Применение наполнителя в форме суспензии для производства полимерной композиции путем введения, с использованием экструдера, указанной суспензии в полимерный материал, находящийся, по меньшей мере, в частично расплавленном состоянии.
18. Применение по п. 17, отличающееся тем, что суспензия имеет содержание твердых веществ в интервале от 10 до 90 мас. %, предпочтительно от 15 до 88,5% мас. % и более предпочтительно от 20 до 78 мас. % из расчета на общую массу указанной суспензии.
19. Применение по любому из пп. 17 или 18, отличающееся тем, что содержание наполнителя в полимерной композиции находится в интервале от 0,5 до 90 мас. %, предпочтительно от 5 до 85 мас. %, более предпочтительно от 10 до 80 мас. % и наиболее предпочтительно от 20 до 75 мас. % из расчета на общую массу указанной полимерной композиции.
20. Применение по любому из пп. 17-19, отличающееся тем, что наполнитель выбирают из группы, включающей содержащий карбонат кальция минерал, мел, известняк, мрамор, доломит, сульфат бария, тальк, каолин, глину, слюду, диоксид титана или их смеси, в котором наполнитель предпочтительно представляет собой содержащий карбонат кальция минерал.
21. Применение по любому из пп. 17-20, отличающееся тем, что наполнитель представляет собой измельченный карбонат кальция (ИКК), осажденный карбонат кальция (ОКК), модифицированный карбонат кальция (МКК) или их смесь.
22. Применение по п. 21, отличающееся тем, что осажденный карбонат кальция (ОКК) измельчают перед введением в полимерный материал.
23. Применение по любому из пп. 17-22, отличающееся тем, что наполнитель содержит наполнитель с покрытием, наполнитель без покрытия или смесь обоих, в котором наполнитель предпочтительно содержит наполнитель без покрытия, и более предпочтительно содержит содержащий карбонат кальция минеральный наполнитель без покрытия.
50
24. Применение по любому из пп. 17-23, отличающееся тем, что наполнитель имеет средневесовой размер частиц d в интервале от 0,001 до 50 мкм, предпочтительно от 0,05 до 10 мкм, более предпочтительно от 0,07 до 5 мкм и наиболее предпочтительно от 0,1 до 2,5 мкм.
98
25. Применение по любому из пп. 17-24, отличающееся тем, что наполнитель имеет верхнюю фракцию частиц d в интервале от 0,25 до 50 мкм, предпочтительно от 0,35 до 30 мкм, и более предпочтительно, от 0,4 до 15 мкм.
26. Применение по любому из пп. 17-25, отличающееся тем, что полимерный материал содержит термопластичную смолу, в котором термопластичная смола предпочтительно содержит полиолефин.
27. Применение по п. 26, отличающееся тем, что полиолефин выбирают из группы гомо- и/или сополимеров полиэтилена, гомо- и/или сополимеров полипропилена, гомо- и/или сополимеров полибутилена или их смесей.
28. Применение по любому из пп. 17-27, отличающееся тем, что экструдер представляет собой двухшнековый экструдер, в котором шнеки предпочтительно являются вращающими в одну сторону или вращающимися в противоположные сторону шнеками, и более предпочтительно представляют собой вращающиеся в одну сторону шнеки.